(57)【特許請求の範囲】
【請求項１】
アクリルアミドを必須の構成モノマーとするポリマー、乳化剤、水及び油を含有するエマルジョンを、遠心成型時のコンクリートに添加する遠心製品の製造方法。
【請求項２】
エマルジョンがＯ／Ｗ型エマルジョンである請求項１記載の遠心製品の製造方法。
【請求項３】
ポリマーが、アクリルアミドと、アクリル酸、メタクリル酸及びこれらの塩から選ばれるモノマーとを構成モノマーとする請求項１又は２記載の遠心製品の製造方法。
【請求項４】
エマルジョンの添加を、コンクリートへの吹き付けにより行う請求項１〜３の何れか１項記載の遠心製品の製造方法。
【発明の詳細な説明】
【０００１】
【発明の属する技術分野】
本発明はコンクリートを用いた遠心製品の製造方法に関する。
【０００２】
【従来の技術及び発明が解決しようとする課題】
ポール、パイル、ヒューム管等のコンクリート製品の遠心成型時に排出されるスラッジは処理費用が嵩むため、遠心成形時に凝集剤溶液を泡沫として添加し、スラッジ中の固形分をコンクリート内面に凝結される方法が提案されている（特開昭６３−６０１４１号）。しかし、凝集剤のスラッジ粒子への吸着性が悪く、その効果は十分ではない。
【０００３】
本発明の課題は、遠心成型時に排出されるスラッジの低減が可能な遠心製品の製造方法を提供することである。
【０００４】
【課題を解決するための手段】
本発明は、アクリルアミドを必須の構成モノマーとするポリマー（以下、アクリルアミド系ポリマーという）、乳化剤、水及び油を含有するエマルジョンを、遠心成型時のコンクリートに添加する遠心製品の製造方法に関する。
【０００５】
【発明の実施の形態】
本発明に用いられるアクリルアミド系ポリマーは、ポリアクリルアミド、アクリルアミド及びアクリルアミドと共重合可能なモノマーのコポリマーである。アクリルアミドと共重合可能なモノマーとしては、アクリル酸、メタクリル酸、２−アクリルアミド−２メチルプロパンスルホン酸及びこれらの塩、ジメチルアミノエチルメタクリレート、ジエチルアミノエチルメタクリレート及びこれらの第４級アンモニウム塩、メタクリルアミド、ジメチルジアリルアンモニウムクロライドなどのジアリル第４級アンモニウム塩などが挙げられ、特に好ましくは（メタ）アクリル酸、ジメチルジアリルアンモニウムクロライドである。アクリルアミド系ポリマーとしては、アクリルアミドと（メタ）アクリル酸又はこれらの塩とのコポリマーが特に好ましく、該コポリマーとして、ダイヤロックＡＭ４１０（ダイヤロック（株））が使用できる。アクリルアミド／共重合可能なモノマーの重量比は、２０／８０〜９９／１が好ましく、４０／６０〜９５／５がより好ましい。さらに生成コポリマーの水溶解性を損なわない範囲で、アクリロニトリル、スチレン、メタクリル酸の低級アルキルエステル等を併用することもできる。
【０００６】
また、本発明に用いられる乳化剤としては、陰イオン界面活性剤、非イオン界面活性剤が挙げられ、乳化性の面からは非イオン界面活性剤が好ましい。陰イオン界面活性剤としては、脂肪酸、アルキルベンゼンスルホン酸、アルキル硫酸、ポリオキシアルキレンアルキルエーテル硫酸、オレフィンスルホン酸、アルカンスルホン酸、ポリオキシアルキレンアルキル又はアルケニルエーテルカルボン酸、α−スルホ脂肪酸、α−スルホ脂肪酸エステル及びこれらの塩などを挙げることができる。また、非イオン界面活性剤としては、ポリオキシアルキレンアルキルエーテル、ポリオキシアルキレンアルキルフェニルエーテル、ポリオキシアルキレンアルキルグリセライド、脂肪酸ソルビタンエステル、脂肪酸ポリオキシアルキレンソルビタンエステル、脂肪酸ショ糖エステル、アルキルポリグリコシド、脂肪酸ジエタノールアミドなどが挙げられる。これらの中では、脂肪酸ポリオキシアルキレンソルビタンエステル、ポリオキシアルキレンアルキルグリセライド、が好ましく、特に炭素数８〜２４、更に１２〜１８のアルキル基を有する、エチレンオキサイドの平均付加モル数が２〜５０、更に３〜３０のものが好ましい。
【０００７】
また、本発明に用いられる油とは、水に溶解しない有機液体であり、芳香族系及び脂肪族系炭化水素が好ましく、鉱物油、ベンゼン、キシレン、トルエン等が挙げられるが、特に引火点１０〜２００℃の鉱物油が好ましく、エクソンナフサ＃５（引火点４２℃、エクソン化学社製）、コスモヒュアースピンＥ（引火点１２８℃、コスモ石油社製）、ＪＷＳ−８９３９（引火点７８℃、エッソ石油社製）等が挙げられる。
【０００８】
上記のアクリルアミド系ポリマー、乳化剤、油及び水を含有するエマルジョンの組成は、
（１）アクリルアミド系ポリマー    ５〜５０重量％、特に１０〜４０重量％
（２）乳化剤                  ０．５〜２０重量％、特に１〜１５重量％
（３）油                          ５〜５０重量％、特に１０〜４０重量％
（４）水                        １０〜７０重量％、特に３０〜６０重量％
が好ましい。
【０００９】
本発明のエマルジョンは、上記のアクリルアミド系ポリマーの原料となるモノマーを、適当な重合開始剤の存在下、公知の懸濁重合（例えば特開昭５０−７２９８２号）を行うことにより、得ることができる。その際の反応温度は、０〜１００℃、更に２５〜７５℃が好ましい。また、反応圧力は限定されない。
【００１０】
重合時のエマルジョン形態はＷ／Ｏ型が好ましいが、コンクリート添加時のエマルジョンーの形態は、浸透性や吸着性の面から、Ｏ／Ｗ型であるのが好ましく、必要に応じて水で稀釈して用いることができる。その際、Ｏ／Ｗ型の希釈エマルジョン中の油の量は０．０１〜２重量％、０．０５〜１重量％が吸着性の面から好ましい。また、Ｏ／Ｗ型の希釈エマルジョンは、コンクリート固形分重量に対して、油が１〜１００ｐｐｍ、特に吸着性の面から２〜２０ｐｐｍとなるように用いるのが好ましい。
【００１１】
また、エマルジョンをＷ／Ｏ型で用いる場合は、アクリルアミド系ポリマー固形濃度が０．０１〜２重量％、更に０．１〜０．５重量％であるのが、凝集性や粘性が適正となり、スラッジのコンクリート内面への固着が良好となるため、好ましい。
【００１２】
何れの型のエマルジョンを用いる場合も、エマルジョンの添加量は、コンクリート重量に対し、アクリルアミド系ポリマー固形分で２〜１００ｐｐｍ、更に５〜２０ｐｐｍが好ましい。
【００１３】
本発明の製造方法において、エマルジョンをコンクリートに添加する時期としては、コンクリートを型枠に投入と同時、型枠に充填した後、あるいは遠心回転中、等のいずれでもよいが、スラッジの分離が進んだ回転中がよく、高速回転初期の段階で投入するのが特にスラッジの凝集性と内面への固着性に優れる。
【００１４】
本発明の製造方法は、遠心力による成型製品である、パイル、ヒューム管、ポール等のコンクリート製品に使用されるもので、コンクリートの種類や用いる材料については限定するものではない。
【００１５】
本発明の製造方法では、油を含むエマルジョンがスラッジ粒子への吸着速度が速く、凝集性に優れた効果が発現する。本発明では、型枠投入時点から遠心成型中のコンクリートに特定のエマルジョンを添加することで、凝集スラッジが内面に固着し、排出水は固形分の極めて少ない清澄水になる。
【００１６】
【実施例】
表１に示すコンクリート配合物を、強制ミキサーで９０秒間混練りしたコンクリートを内径２００ｍｍ×長さ３００ｍｍの遠心成型型枠に１６ｋｇ投入して遠心締め固めを行った。スランプ値は、６±０．５ｃｍになるようにマイテイ１５０（花王（株）製）の添加量で調整した。スランプ値はＪＩＳ−Ａ１１０１法により測定した。また、遠心成型条件は、低速（２Ｇ）／２分、中速（８Ｇ）／２分、中速（１８Ｇ）／２分、高速（２８Ｇ）／２分で行い、中速から高速に切り換え時の回転中に、表２に示すエマルジョンを、表３に示す量で投入した。遠心終了後、排出されるスラッジ量（ｇ）と固形分〔１１０℃、４時間乾燥後の固形分（ｇ）〕を測定した。結果を表３に示す。
【００１７】
【表１】
0003657840.tif 000002
【００１８】
【表２】
0003657840.tif 000003
【００１９】
（注）
（１）本発明品１〜４のポリマーは、特開昭５０−７２９８２号に準じて合成した。その際、アクリルアミドとジメチルジアリルアンモニウムクロライド（ＤＭＤＡＡＣ）を５０／５０（本発明品４は２０／８０）の重量比で用い、乳化剤は、レオドールＴＷ−０３２０〔ポリオキシエチレン（エチレンオキサイド平均付加モル数２０）ソルビタントリオレエート、花王（株）製〕を用いた。油は、本発明品１、４はエクソンナフサ＃５（引火点４２℃、エクソン化学社製）、本発明品２はコスモピュアースピンＥ（引火点１２８℃、コスモ石油社製）、本発明品３はＪＷＳ−８９３９（引火点７８℃、エッソ石油社製）を用いた。
（２）本発明品５のポリマーは、水溶性モノマーとして、アクリルアミド／アクリル酸＝９０／１０混合物を用いた。乳化剤は、ポリオキシエチレン（エチレンオキサイド平均付加モル数３．８）モノアルキルグリセライド（アルキル基は牛脂脂肪酸組成）である。油は、コスモピュアースピンＥである。
（３）比較品６は、特開昭６３−６０１４１号公報に準じたものである。
【００２０】
【表３】
0003657840.tif 000004
【００２１】
【発明の効果】
実施例に示されるように、本発明の製造方法によれば、遠心製品の成型時に排出される排出スラッジとその固形分量を顕著に低減できる。